상기 ( 1 ) 에서 제작 한 시트 로부터 수득 한 50 mm× 25 mm× 1 mm 의 시트 를 사용 하 고 , 미리 , 중성 세제 가 첨가 된 물 , 메탄올 , 아세톤 , 증류수 의 순 으로 충분히 세정 , 건조 시킨 유리판 ( 76 mm× 25 mm× 2 mm ) 의 말 단면 으로부터 25 mm× 25 mm 부분 에 만 접착 하 도록 , 테 프론 ( 등록 상표 ) 시트 로 마스킹 하 여 , 열 가소 성 중합체 조성물 시트 를 두 었 다 . 이것 을 , 압축 성형기 의 금속판 사이 에 끼우 고 하중 을 가하 지 않 고 245 ℃, 5 분 간 열처리 를 실시 함 으로써 , 열 가소 성 중합체 조성물 시트 가 유리판 에 접착 된 적층 체 를 수득 하 였 다 .